La présente invention concerne une masse de ciment d'oxychlorures de magnésium résistante à lteau. Les masses de ciment à base d'oxychlorures de magnésium, appelées également ciment Sorel, sont utilisées comme liants pour la fabrication de matériaux de revêtement de sols, pour faire des meules, des panneaux de construction, dans les puits et galeries de mines pour des travaux d'étanchéification et pour beaucoup d'autres applications. Suivant leur prise, elles présentent des valeurs très élevées de résistance à la flexion et à la traction, de résistance à l'écrasement et de dureté. Elles conviennent donc particulièrement pour les applications précitées et aussi, entre autres, parce qu'il est possible de lier dans la masse des charges organiques et minérales. Toutefois, un grave inconvénient réside dans le fait que la masse de ciment d'oxychlorures de magnésium, particulièrement à l'état frais, est amollie par l'eau et, dans le cas d'une exposition de longue durée à l'action de l'eau, elle est détruite et se désagrège. C'est pourquoi de nombreux essais ont été entrepris pour améliorer la résistance à l'eau. En ce sens et suivant la demande de brevet allemand DOS 2 350 996, on ajoute à la masse de ciment d'oxychlorures de magnésium une certaine quantité d'un carbonate ou d'un bicarbonate solubles ou d'un mélange de ceux-ci, quantité devant être dosée suivant le degré désiré de résistance à lteau. De cette manière, on parvient effectivement à une forte amélioration de la résistance à l'eau. Toutefois, il peut se produire des efflorescences fâcheuses. Le problème à la base de la présente invention est la création d'une masse de ciment d'oxychlorures de-magnésium douée d'une forte résistance à l'eau et ne présentant pas d'effluorescences indésirables. L'invention a pour objet une masse de ciment d'oxychlorures de magnésium contenant des charges et caractérisée par le fait qu'elle contient de l'urée. La quantité d'urée qu'il convient d'ajouter dépend du degré désiré de résistance à l'eau, ce degré dépendant lui-meme de la mesure dans laquelle la masse, en fonction de telle ou telle application particulière, est exposée à l'action de 11 eau. La masse suivant l'invention contient avantageusement au moins environ 1% en poids d'urée, de préférence au moins environ 2% en poids et plus particulièrement au moins environ 3% en poids et au plus environ 20 en poids, de préférence au plus environ 10% et, plus particulièrement, au plus environ 5% du poids de la magnésite calcinée.On peut en fait augmenter encore la proportion d'urée ajoutée mais, pour des raisons de rentabilité, ce n'est pas à conseiller. On a constaté de manière surprenante que l'addition d'urée a pour effet de conférer à la masse de ciment d'oxychlorures de magnésium une résistance à l'eau tout à fait remarquable, le mortier acquiert une grande onctuosité ou même une cer -taine fluidité et il ne se produit pratiquement pas d'effluorescences. Par suite de la fluidité du mortier, le produit final est pratiquement exempt de vides et, de ce fait, il est très résistant à l'usure et aussi à la pénétration de l'humidité. Le mortier se travaille très bien tandis que, suivant l'étant actuel de la technique, en particulier dans le cas de l'addition de carbonate ou de bicarbonate de sodium, il se produit un épaississement relativement important et qui rend la mise en oeuvre difficile. De meme que les masses préparées de manière usuelle, d'après l'état connu de la technique, la masse de ciment d'oxychlorures de magnésium suivant l'invention contient des charges telles que de la farine de bois, du sable, du talc, du spath, de l'amiante, etc. Conformément à l'invention, la masse de ciment d'oxychlorures de magnésium contient comme charges ces produits connus comme tels mais, de préférence, au moins en partie des pouzzolanes, en particulier des farines de laitier de haut-fourneau, du tuf (trass), du kieselguhr et autres produits analogues qui, également en conjugaison avec la masse suivant l'invention, améliorent la résistance à l'eau du mortier. Suivant un mode de réalisation particulièrement préféré, la masse de ciment d'oxychlorures de magnésium suivant l'invention contient des pouzzolanes en une quantité comprise entre environ 10 et 30% du poids de la quantité totale des charges. L'addition de l'urée peut être effectuée de manières très diverses, par exemple par incorporation à la magnésite calcinée, aux charges ou à l'ensemble du mélange sec, ou encore, par dissolution préalable dans de l'eau ou dans une solution de-chlorure de magnésium, cette solution aqueuse étant ensuite incorporée aux matières sèches. REVENDICATIONS 1. Masse de ciment d'oxychlorures de magnésium résistante à l'bau, caractérise par le fait qu'elle contient de l'urée 2. Massë de ciment d'oxychlorures de magnésium suivant la revendication 1, caractérisée par le fait qu'elle contient, comme charges, des pouzzolanes.